(57)【特許請求の範囲】
【請求項１】
２層構造の壁紙裏打ち用不織布において、第１層はパルプ繊維と繊維状バインダーとを含み、第２層はパルプ繊維とコットンリンターと繊維状バインダーとを含むことを特徴とする壁紙裏打ち用不織布。
【請求項２】
第２層の繊維状バインダーの一部又は全てがポリビニルアルコール繊維である請求項１記載の壁紙裏打ち用不織布。
【請求項３】
第２層表面に顔料が付与されている請求項１又は２記載の壁紙裏打ち用不織布。
【発明の詳細な説明】
【技術分野】
【０００１】
本発明は、２層構造の壁紙裏打ち用不織布に関する。
【背景技術】
【０００２】
従来、低価格である上に、印刷加工、発泡加工、エンボス加工等の種々の加工適性を持ち合わせていることから、デザイン性、色柄等が豊富であるビニル壁紙等が室内装飾用内装材として広く用いられている。
【０００３】
壁紙を壁に施工する際、壁紙裏面に澱粉や酢酸ビニルエマルジョンやメチルセルロース等の水溶性の糊をロールコーターで塗布し、糊付けした壁紙の糊面を内側にして折り畳み、壁に貼るまで暫く放置した後、壁面への貼り付け作業を行う。この糊付けから施工までの放置された状態では、パルプ繊維のみからなる壁紙用裏打ち紙は、水溶性の糊によってカールしたり、伸びたりする現象が起こる。また、石膏ボードやコンクリート等の壁面に貼り付けて数日後に完全に糊が乾燥すると、逆に収縮する現象が起こる。そのため、壁紙用裏打ち紙には乾燥状態と湿潤状態での寸法変化が小さいことが要求される。この対策として、ポリアルキレングリコールを塗布した壁紙（例えば、特許文献１参照）、スルファミン酸グアニジン誘導体、表面サイズ剤、バインダーからなる混合液を含浸した壁紙（例えば、特許文献２参照）が開示されている。また、寸法変化が小さい内装材としては、紙基材に合成繊維又は無機質材料を添加して、防カビを目的とした水中伸度が１％未満の壁紙等の内装材が提案されている（例えば、特許文献３参照）。
【０００４】
また、近年、居住空間の高級化と多様化が進んでおり、これに伴い新築住宅に比べ既設住宅のリフォームによる壁紙の貼り替え需要が多くなってきている。リフォームを行う際に問題となるのは、壁紙を壁から剥がす際の作業性である。従って、壁紙を壁面から剥がす際の剥離強度が弱い、いわゆるピール特性に優れた壁紙が求められている。ピール特性に優れた壁紙としては、糊にメチルセルロースを用いた壁紙が開示されている（例えば、特許文献４参照）。さらに、壁紙にはデザイン、意匠性を高めるための印刷やボリューム感を高めるための発泡性ポリ塩化ビニル樹脂のコーティングが行われ、表層が設けられる。そのため、壁紙用裏打ち紙の印刷やポリ塩化ビニル樹脂コーティングが施される側には、印刷適性やコーティング適性が必要となる。
【０００５】
しかしながら、パルプ繊維のみからなる壁紙用裏打ち紙、紙基材に単に合成繊維又は無機質材料を添加した壁紙用裏打ち紙では、層間強度が弱いために壁紙の層間で剥離してしまい、壁面に壁紙の一部がランダムに残り作業性を低下させるばかりでなく、貼り替え後の仕上がりに凹凸ができてしまうという問題があった。また、毛羽立ちによって、印刷適性やコーティング適性が不十分だという問題があった。
【０００６】
これらの問題を解決するために、２層構造の壁紙裏打ち用抄合わせ不織布において、第１層はパルプ繊維と繊維状バインダーとを含み、第２層は有機繊維とパルプ繊維と繊維状バインダーとを含むことを特徴とする壁紙裏打ち用抄合わせ不織布が開示されている（例えば、特許文献５参照）
【０００７】
また、印刷適性を高めるために、コットンリンターパルプと合成繊維からなる化粧シートやコットン繊維（コットンリンター又は綿パルプ）と合成繊維とからなる混抄紙と壁紙用裏打ち紙が積層された壁装材、コットン繊維と合成繊維とからなる第１の混抄紙と、紙パルプ繊維と合成繊維とからなる第２の混抄紙と、壁紙用裏打ち紙とが積層された壁装材等が提案されている。しかし、ピール特性を満足するものではなかった（例えば、特許文献６〜８参照）。
【０００８】
また、近年、印刷仕上がりが鮮明で美しいことから、凹版印刷方法であるグラビア印刷が主流になっている。グラビア印刷は版の絵柄となる部分が凹状になっており、その凹部にインキを詰めて印刷する。この方法による印刷物は、凸版印刷方法や平版印刷方法による印刷物よりも厚くインキをつけることができるので迫力のあるものとなる。しかし、グラビア印刷で鮮明な印刷物を得るためには、印刷時に版の凹部にあるインキを瞬時に吸い上げることが要求される。また、同様に、スクリーン印刷、インクジェット印刷などでも、インキを瞬時に吸い上げることが要求される。このインキを吸い上げる能力について、従来の壁紙裏打ち用不織布では改善の余地があった。
【先行技術文献】
【特許文献】
【０００９】
【特許文献１】特開２００１−８１７００号公報
【特許文献２】特開平１０−２７３８９６号公報
【特許文献３】特開２００１−３０３４９１号公報
【特許文献４】特開２００５−１５４９６８号公報
【特許文献５】特開２００９−１７９９００号公報
【特許文献６】特開２００７−９２２６０号公報
【特許文献７】特開２００３−１２７３１７号公報
【特許文献８】特開２００３−１５５６９９号公報
【発明の概要】
【発明が解決しようとする課題】
【００１０】
本発明の課題は、寸法安定性が良好であると共に、ピール特性を有し、凹版印刷等の印刷における印刷適性やコーティング適性をも有する壁紙裏打ち用不織布を提供することである。
【課題を解決するための手段】
【００１１】
この課題を解決するため研究を行った結果、下記壁紙裏打ち用不織布を見出した。
【００１２】
（１）２層構造の壁紙裏打ち用不織布において、第１層はパルプ繊維と繊維状バインダーとを含み、第２層はパルプ繊維とコットンリンターと繊維状バインダーとを含むことを特徴とする壁紙裏打ち用不織布。
【００１３】
（２）第２層の繊維状バインダーの一部又は全てがポリビニルアルコール繊維である上記（１）記載の壁紙裏打ち用不織布。
【００１４】
（３）第２層表面に顔料が付与されている上記（１）又は（２）記載の壁紙裏打ち用不織布。
【発明の効果】
【００１５】
本発明によれば、発泡性ポリ塩化ビニル樹脂コーティングや印刷等の加工がなされて壁紙として使われる壁紙裏打ち用不織布に関し、第１層と第２層とで機能分離することにより、第２層が凹版印刷等の印刷における印刷適性やコーティング時の欠点となる毛羽立ちを抑え、コーティング適性を備え、第１層が壁面から壁紙を剥離する際のピール特性を付与し、さらに両層で寸法安定性を良好に備えた壁紙裏打ち用の不織布を提供することができる。
【図面の簡単な説明】
【００１６】
【図１】叩解していないコットンリンターの繊維の電子顕微鏡写真である。
【図２】叩解していない針葉樹からなるパルプ繊維の電子顕微鏡写真である。
【発明を実施するための形態】
【００１７】
以下、本発明を詳細に説明する。本発明の２層構造の壁紙裏打ち用不織布は、石膏ボードやコンクリート等からなる壁面又は壁紙用裏打ち用不織布の第１層表面に塗布された糊によって、壁面に貼り付けられる。本発明の壁紙裏打ち用不織布の第１層は、パルプ繊維を含むことで、繊維状バインダーを含んでいても、親水性に調整されている。また、適度に叩解されたパルプ繊維を用いることにより、繊維間に一定の空隙部を有し、吸水性が調整されている。パルプ繊維の叩解度は、３００ｍｌＣＳＦ以上が好ましく、４００ｍｌＣＳＦ以上がより好ましい。叩解度が３００ｍｌＣＳＦ未満の場合には、空隙部分が少なくなって吸水性が低下することがあり、糊が入り込みにくくなって直ぐに乾いてしまい、作業性が低下する場合がある。
【００１８】
パルプ繊維は、植物繊維として、針葉樹パルプ、広葉樹パルプなどの木材パルプや藁パルプ、竹パルプ、ケナフパルプなどの木本類、草本類を含むものとする。これらの繊維は、本発明の性能を阻害しない範囲であれば、フィブリル化されていてもなんら差し支えない。さらに、古紙、損紙などから得られるパルプ繊維等を使用してもよい。本発明の壁紙裏打ち用不織布の第１層に配合されるパルプ繊維の比率は、第１層全体に対して、５０〜９７質量％が好ましく、６０〜９５質量％がより好ましく、７０〜９３質量％がさらに好ましい。５０質量％未満の場合、強度維持、寸法安定性は良好であるが、空隙部が多くなって、糊の必要量が増すことがある。一方、９７質量％を超えると、湿潤状態下での強度維持が困難になることがあり、また、貼り替え時に層間剥離を起こしてしまうことがある。さらに、寸法安定性が得られないこともある。
【００１９】
第１層に配合される繊維状バインダーは、断面が扁平なパルプ繊維とは異なり、真円状又は真円状に近い形状であり、パルプ繊維同士の間に存在させることによって、空隙部を増す働きをすると共に、耐水性に乏しいパルプ繊維同士を接着させることによって湿潤状態においても強度を維持し、糊が塗布されたときの伸びや施工されて乾燥した後の収縮等の寸法変化を抑える働きがある。また、石膏ボードやコンクリート等の壁面に施工された壁紙をリフォーム時に剥がす際には、壁面と壁紙の間に存在する糊層で剥離させることが重要であるが、繊維状バインダーを配合しないパルプ繊維のみの場合や、パルプ繊維とバインダー性能を有しない合成繊維のみの場合には、層間強度が弱いために壁紙の層間で剥離してしまい、壁面に壁紙の一部がランダムに残り、作業性を低下させるばかりでなく、貼り替え後の仕上がりに凹凸ができてしまう。本発明では、繊維状バインダーを第１層に配合していることで、壁紙の層間剥離を抑制することが可能となっている。本発明において、第１層に配合される繊維状バインダーの比率は、第１層全体に対して、３〜５０質量％が好ましく、５〜４０質量％がより好ましく、７〜３０質量％がさらに好ましい。３質量％未満の場合、湿潤状態下での強度維持が困難になることがあるばかりでなく、貼り替え時に層間剥離を起こしてしまうこともある。また、寸法安定性が得られない場合もある。一方、５０質量％を超えると、強度維持、寸法安定性は良好であるが、空隙部が多くなって、糊の必要量が増すこともある。
【００２０】
繊維状バインダーの繊度は、０．１〜５．６デシテックスが好ましく、０．６〜３．３デシテックスがより好ましく、１．１〜２．２デシテックスがさらに好ましい。０．１デシテックス未満の場合、不織布が緻密で薄いものになってしまうことがある。一方、５．６デシテックスを超えた場合、パルプ繊維との接点が少なくなり、湿潤状態下での強度維持が困難になることがあるばかりでなく、均一な地合いが取れないことがある。繊維状バインダーの繊維長は、１〜２０ｍｍが好ましく、２〜１５ｍｍがより好ましく、３〜１０ｍｍがさらに好ましい。１ｍｍ未満の場合、抄造時に抄紙ワイヤーから抜け落ちることがあり、十分な強度が得られないことがある。一方、２０ｍｍを超えた場合、水に分散する際にもつれ等を起こすことがあり、均一な地合いが得られないことがある。
【００２１】
繊維状バインダーとしては、単成分からなる単繊維のほか、芯鞘繊維（コアシェルタイプ）、並列繊維（サイドバイサイドタイプ）、放射状分割繊維などの複合繊維が挙げられる。複合繊維は、皮膜を形成しにくいので、不織布の空隙部を保持したまま、耐水強度を向上させることができる。繊維状バインダーとしては、例えば、ポリプロピレンの短繊維、ポリエステルの短繊維、ポリプロピレン（芯）とポリエチレン（鞘）の組み合わせ、ポリプロピレン（芯）とエチレンビニルアルコール（鞘）の組み合わせ、高融点ポリエステル（芯）と低融点ポリエステル（鞘）の組み合わせが挙げられる。また、ポリエチレン等の低融点樹脂のみで構成される単繊維（全融タイプ）や、ポリビニルアルコール（ＰＶＡ）繊維のような繊維状バインダーも使用することができる。特に、芯鞘繊維が空隙部確保と強度発現の両方を備えているので好ましい。
【００２２】
本発明において、第１層には、パルプ繊維、繊維状バインダーに加えて、必要に応じて、性能を阻害しない範囲で、バインダー性能を有しないパルプ繊維以外の繊維を配合することができ、その結果、さらに空隙部を増すことができる。このような繊維としては、レーヨン、キュプラ、リヨセル繊維等の再生繊維、アセテート、トリアセテート、プロミックス等の半合成繊維、ポリオレフィン系、ポリアミド系、ポリアクリル系、ビニロン系、ビニリデン、ポリ塩化ビニル、ポリエステル系、ベンゾエート、ポリクラール、フェノール系などの繊維等の合成繊維、金属繊維、ガラス繊維、岩石繊維等の無機繊維が挙げられる。
【００２３】
本発明の壁紙裏打ち用不織布の第２層は、コットンリンターとパルプ繊維と繊維状バインダーを含む。この第２層表面は、発泡性ポリ塩化ビニル樹脂等が表面にコーティングされたり、印刷がなされたりする面であることから、第２層は繊維状バインダーで寸法安定性を保たせ、コットンリンターで適当な空隙部を保持しつつ、凹版印刷等の印刷における印刷適性を高め、パルプ繊維で目を詰めてコーティングや印刷時の過剰な浸透を押さえて平坦性を良好なものに保たせている。さらに、繊維状バインダーの一部をＰＶＡ繊維にすることによって、毛羽立ちのより少ない平坦な表面が得られることから、コーティングや印刷後の表面も平滑になる。
【００２４】
第２層において、パルプ繊維と繊維状バインダーとコットンリンターの配合量を合計で１００質量％とした場合に、繊維状バインダーの比率は２〜４０質量％、好ましくは４〜３５質量％、より好ましくは１０〜３０質量％である。２質量％未満であると寸法安定性が悪く、４０質量％を超えるとコーティングや印刷時に浸透量が過剰となってしまうという問題が発生する場合がある。
【００２５】
コットンリンターは、繊維表面から発生している直径がナノメートルサイズのフィブリル状の微細繊維を有しており、この微細繊維が水性インキや油性インキを瞬時に吸収し、コットンリンター幹部にインキを移動させることから、グラビア印刷、スクリーン印刷、インクジェット印刷等における印刷適性を高める。図１は叩解していないコットンリンターの繊維を倍率７０００倍の電子顕微鏡で撮影した写真であり、コットンリンターは叩解することなく直径がナノメートルサイズのフィブリルが発生していることが分かる。図２は叩解していない針葉樹からなるパルプ繊維を倍率７０００倍の電子顕微鏡で撮影した写真である。パルプ繊維表面から直径がナノメートルサイズのフィブリルは発生していないことが分かる。
【００２６】
コットンリンターは叩解処理することなく使用できる。しかし、地合いを良くするために軽度な叩解処理をしてもよい。その場合の叩解度は、３００ｍｌＣＳＦ以上が好ましく、より好ましくは４００ｍｌＣＳＦ以上である。
【００２７】
コットンリンターの比率は、パルプ繊維と繊維状バインダーとコットンリンターの配合量を合計で１００質量％とした場合に、３〜５０質量％、好ましくは、６〜４５質量％、より好ましくは、１０〜４０質量％である。３質量％未満の場合、凹版印刷等の印刷での印刷適性向上の効果が低くなる場合があり、一方、５０質量％を超えた場合、強度が出にくい場合や寸法安定性が低下する場合がある。
【００２８】
パルプ繊維の比率は、パルプ繊維と繊維状バインダーとコットンリンターの配合量を合計で１００質量％とした場合に、２０〜９５質量％が好ましく、３０〜９０質量％がより好ましく、３０〜８０質量％がさらに好ましい。２０質量％未満の場合、空隙部が多すぎるため、ポリ塩化ビニルのコーティング時に浸透量が過剰となってしまうことがあり、一方、９５質量％を超えると寸法安定性が悪くなることがある。
【００２９】
本発明において、第２層で使用するパルプ繊維としては、上記の第１層に用いるパルプ繊維を使用できる。また、第２層で使用する繊維状バインダーとしては、上記の第１層に用いる繊維状バインダーを使用できる。また、芯鞘繊維を好ましく使用できる。さらに、ＰＶＡ繊維を単独又は芯鞘繊維と併用することがより好ましい。ＰＶＡ繊維は、適当な原料ＰＶＡを用いて適当な条件で製造した繊維であり、常温の水ではほとんど溶解しないで繊維形態を保っているが、抄紙後のヤンキードライヤー面に第２層表面が接して加熱されると容易に溶解し始め、その瞬間にタッチロールのごとき設備で加圧することにより、繊維間にまたがって繊維状バインダーとなり、その後の脱水乾燥によって再凝固し、芯鞘繊維のみでは得られない毛羽立ちの少ない平滑な面が得られる。また、高温水中でなければ容易に離れない強力な紙層構成繊維となる。
【００３０】
このＰＶＡ繊維の接着力に及ぼす影響は色々考えられるが、大別して水中軟化点、繊度、繊維長の３点から考えることができる。まず、水中軟化点について説明する。水中軟化点は、実際抄紙の場合、湿紙がドライヤーにより熱を受け、繊維状バインダーが溶け始めて接着機能を示す温度を大体示している。水中軟化点の低いＰＶＡ繊維を使用する程、接着の前提条件である繊維状バインダーの溶解が容易となり接着効果が大きくなる。水中軟化点の低い方が、接着効果の点からはよいが、ドライヤーへの付着は起こり易い。ＰＶＡ繊維が溶解するためには、その水中軟化点以上に湿紙の温度が高くなる必要があり、従って乾燥温度が高い程接着効果が大きく、強度は向上する。湿紙中の水温がＰＶＡ繊維の水中軟化点以下では、繊維状バインダーの溶解が起こらず、従ってバインダー効果はまったく失われる。ヤンキードライヤーの場合、ドライヤーのスチーム温度は１００〜１６０℃程度で、これに接触している湿紙の温度は６０〜９０℃と考えられるから、ＰＶＡ繊維の水中軟化点として６５〜８５℃のものを選定すると十分な接着力を得ることができる。
【００３１】
次に、繊度については、細くなるに従って強度は向上する。このことは同一質量比で添加した場合、細い繊維を用いると、添加本数が多くなって接着点の数が増えるため、接着力が大きくなるからである。但し、あまり繊度が小さくなりすぎると、不織布が緻密になりすぎることがある。ＰＶＡ繊維の繊度は、特に限定しないが、０．１〜５．６デシテックスが好ましく、０．３〜３．３デシテックスがより好ましく、０．６〜２．２デシテックスがさらに好ましい。最後に、ＰＶＡ繊維の繊維長は、１〜２０ｍｍが好ましく、２〜１５ｍｍがより好ましく、３〜１０ｍｍがさらに好ましい。１ｍｍ未満の場合、抄造時に抄紙ワイヤーから抜け落ちることがあり、十分な強度が得られないことがある。一方、２０ｍｍを超えた場合、水に分散する際にもつれ等を起こすことがあり均一な地合いが得られないことがある。
【００３２】
本発明において、第２層には、パルプ繊維、リンターパルプ、繊維状バインダーに加えて、必要に応じて、性能を阻害しない範囲で、パルプ繊維及びコットンリンター以外のバインダー性能を有しない繊維を配合することができ、その結果、さらに空隙部を増すことができる。このような繊維としては、レーヨン、キュプラ、リヨセル繊維等の再生繊維、アセテート、トリアセテート、プロミックス等の半合成繊維、ポリオレフィン系、ポリアミド系、ポリアクリル系、ビニロン系、ビニリデン、ポリ塩化ビニル、ポリエステル系、ベンゾエート、ポリクラール、フェノール系などの繊維等の合成繊維、金属繊維、ガラス繊維、岩石繊維等の無機繊維を挙げることができる。
【００３３】
本発明の壁紙裏打ち用不織布の坪量は、特に限定しないが、１５ｇ／ｍ２以上が好ましく、６０ｇ／ｍ２以上がより好ましい。１５ｇ／ｍ２未満では、引張強度、硬さに問題があり、コーティングや印刷の際にカールの発生や断紙を起こす恐れがある。一方、カールや断紙の抑制効果は、坪量が２００ｇ／ｍ２を超えた領域ではほとんど変わらないため、坪量は２００ｇ／ｍ２以下とすることが好ましく、１５０ｇ／ｍ２以下としてもよい。
【００３４】
第１層の坪量は、５ｇ／ｍ２以上が好ましく、２０ｇ／ｍ２以上がより好ましい。５ｇ／ｍ２未満の場合、第１層表面に水溶性の糊を塗布する際に、第２層にまで糊が達してしまい、第１層の役割を果たさなくなってしまうことがある。一方、糊の浸透を抑制する効果は、坪量が１００ｇ／ｍ２を超えた領域ではほとんど変わらないため、第１層の坪量は１００ｇ／ｍ２以下とすることが好ましく、８０ｇ／ｍ２以下としてもよい。
【００３５】
第２層の坪量は、１０ｇ／ｍ２以上が好ましく、３０ｇ／ｍ２以上がより好ましい。１０ｇ／ｍ２未満の場合、均一な地合いを得ることが困難となり、毛羽立ちが発生する恐れがある。一方、１５０ｇ／ｍ２を超えた領域では、毛羽立ちの抑制効果はほとんど変わらないため、第２層の坪量は１５０ｇ／ｍ２以下とすることが好ましく、１２０ｇ／ｍ２以下としてもよい。
【００３６】
本発明の壁紙裏打ち用不織布には、必要に応じてサイズ剤を配合することができる。サイズ剤としては、本発明の所望の効果を損なわないものであれば、強化ロジンサイズ剤、ロジンエマルジョンサイズ剤、石油樹脂系サイズ剤、合成サイズ剤、中性ロジンサイズ剤、アルキルケテンダイマー（ＡＫＤ）など公知のサイズ剤のいずれをも用いることができる。
【００３７】
この他に、本発明の所望の効果を損なわない範囲で、従来から使用されている各種アニオン性、ノニオン性、カチオン性、あるいは両性の歩留り向上剤、濾水剤、分散剤、紙力向上剤や粘剤が必要に応じて適宜選択して使用される。なお、ｐＨ調整剤、消泡剤、ピッチコントロール剤、スライムコントロール剤等の抄紙用内添助剤を目的に応じて適宜添加することも可能である。
【００３８】
また、必要に応じて、クレー、カオリン、焼成カオリン、タルク、炭酸カルシウム、二酸化チタン等の填料や、水酸化アルミニウム、水酸化マグネシウム等の自己消火性を有する填料等も配合できる。特にコンクリートや石膏ボード等の壁面が透けて見えないようにするために隠蔽性、不透明度を高めるためには二酸化チタンが有用である。これら填料の添加量は、隠蔽性、難燃性、不織布の強度等を考慮して、壁紙裏打ち用不織布１００質量％に対し、５〜３０質量％である。
【００３９】
本発明の壁紙裏打ち用不織布の第１層は、石膏ボードやコンクリート等の壁面に接着される面であり、第２層は印刷されたり、発泡性ポリ塩化ビニル樹脂をコーティングされたりする面である。坪量比率は、特に限定されないが、壁紙としての印刷適性、コーティング適性、ボリューム感を付与することを考慮して、第１層より第２層の坪量を大きくすることが好ましい。
【００４０】
本発明における壁紙裏打ち用不織布の製造方法は、例えば、以下のように行うことができる。第２層は、水に叩解後のパルプ繊維、繊維状バインダー、コットンリンター、必要に応じてサイズ剤等を混合分散した後、パルプスラリーとして貯蔵タンクに送り、第２層用として一定量ずつ抄紙機に送り、目標の坪量となるように第２層を先に抄造する。次に、第１層は、水に叩解後のパルプ繊維、繊維状バインダー、必要に応じてサイズ剤等を混合分散した後、貯蔵タンクに送り、このスラリーを第１層用として一定量ずつ抄紙機に送り、先に抄造した第２層に第１層の目標の坪量となるように抄合わせる。さらに、この抄合わせたシートをプレス後、第２層面がヤンキードライヤー面に当たるようにして乾燥し壁紙裏打ち用不織布とすることができる。
【００４１】
本発明において得られた壁紙裏打ち用不織布の第２層表面には、発泡性ポリ塩化ビニル樹脂や印刷の目止め、毛羽立ちの抑制といった目的で、さらに顔料を付与することができる。顔料の付与は、顔料とバインダーを含む塗液を第２層表面に含浸又は塗工することによって可能である。顔料としては、抄紙工程で填料として添加可能なクレー、カオリン、焼成カオリン、タルク、炭酸カルシウム、二酸化チタン等を使用できる。特にコンクリートや石膏ボード等の壁面が透けて見えないようにするために、隠蔽性、不透明度を高めるには二酸化チタンが有用である。また、自己消火性をもたせるために、水酸化アルミニウム、水酸化マグネシウム等を使用できる。壁紙裏打ち用不織布１００質量％に対して、付与する顔料の割合は３〜５０質量％が好ましく、５〜４０質量％がより好ましく、７〜３０質量％がさらに好ましい。
【００４２】
顔料を付与する方法としては、抄紙工程の中間に設置された２ロールサイズプレス、ゲートロールコーター、エアナイフコーター、ブレードコーター、コンマコーター、バーコーター、グラビアコーター、キスコーター等の含浸又は塗工装置による処理が可能であるが、これに限定されるものではない。また、抄紙後にオフマシン装置での含浸又は塗工処理も可能である。
【実施例】
【００４３】
以下実施例によって本発明をさらに詳しく説明するが、本発明はこの実施例に限定されるものではない。なお、実施例中の部数や百分率は質量基準である。
【００４４】
（実施例１）
パルパー分散タンク中の水に５００ｍｌＣＳＦに叩解したＮＢＫＰ（パルプ繊維）、芯鞘繊維状バインダー（商品名：メルティー４０８０、ユニチカ社製、２．２デシテックス×５ｍｍ）、未叩解コットンリンターを８０：１０：１０の比率で投入して１０分間混合分散した後、第一貯蔵タンクに送り、第２層用として一定量ずつ第一抄紙ヘッドに送り、坪量７０ｇ／ｍ２となるように第２層を先に抄造した。
【００４５】
別のパルパー分散タンク中の水に５００ｍｌＣＳＦに叩解したＮＢＫＰ（パルプ繊維）、芯鞘繊維状バインダー（商品名：メルティー４０８０、ユニチカ社製、２．２デシテックス×５ｍｍ）を９７：３の比率で投入して１０分間混合分散した後、第二貯蔵タンクに送り、第１層用として一定量ずつ第二抄紙ヘッドに送り、坪量３０ｇ／ｍ２となるように抄造する。先に抄造した第２層と第１層を湿紙の状態で抄合わせた後にプレスを行い、第２層表面がヤンキードライヤー面に当たるようにして乾燥し、坪量１００ｇ／ｍ２の壁紙裏打ち用不織布を得た。
【００４６】
（実施例２）
実施例１の第１層のパルプ繊維、芯鞘状繊維状バインダーを９０：１０の比率に変えた以外は、実施例１と同様にして壁紙裏打ち用不織布を得た。
【００４７】
（実施例３）
実施例１の第１層のパルプ繊維、芯鞘状繊維状バインダーを７０：３０の比率に変えた以外は、実施例１と同様にして壁紙裏打ち用不織布を得た。
【００４８】
（実施例４）
実施例１の第１層のパルプ繊維、芯鞘状繊維状バインダーを５０：５０の比率に変えた以外は、実施例１と同様にして壁紙裏打ち用不織布を得た。
【００４９】
（実施例５）
実施例１の第１層のパルプ繊維、芯鞘状繊維状バインダーを４０：６０の比率に変えた以外は、実施例１と同様にして壁紙裏打ち用不織布を得た。
【００５０】
（比較例１）
実施例１の第１層のパルプ繊維、芯鞘状繊維状バインダーを１００：０の比率に変えた以外は、実施例１と同様にして壁紙裏打ち用不織布を得た。
【００５１】
（比較例２）
実施例１の第１層の芯鞘状繊維状バインダーの代わりに帝人社製ポリエステル繊維（１．７デシテックス×５ｍｍ、バインダー性能を有しない有機繊維）を用いて、パルプ繊維、有機繊維を７０：３０の比率に変えた以外は、実施例１と同様にして壁紙裏打ち用不織布を得た。
【００５２】
（実施例６）
パルパー分散タンク中の水に５００ｍｌＣＳＦに叩解したＮＢＫＰ（パルプ繊維）、芯鞘繊維状バインダー（商品名：メルティー４０８０、ユニチカ社製、２．２デシテックス×５ｍｍ）、未叩解コットンリンター、繊維状バインダー（商品名：ＶＰＢ１０７、クラレ社製、１．１デシテックス×３ｍｍ、ＰＶＡ繊維）を７０：５：２０：５の比率で投入して１０分間混合分散した後、第一貯蔵タンクに送り、第２層用として一定量ずつ第一抄紙ヘッドに送り、坪量８０ｇ／ｍ２となるように第２層を先に抄造した。
【００５３】
次に、別のパルパー分散タンク中の水に５００ｍｌＣＳＦに叩解したＮＢＫＰ（パルプ繊維）、芯鞘繊維状バインダー（商品名：メルティー４０８０、ユニチカ社製、２．２デシテックス×５ｍｍ）を８０：２０の比率で投入して１０分間混合分散した後、第二貯蔵タンクに送り、第１層用として一定量ずつ第二抄紙ヘッドに送り、坪量２０ｇ／ｍ２となるように抄造する。先に抄造した第２層と第１層を湿紙の状態で抄合わせた後にプレスを行い、第２層面がヤンキードライヤー面に当たるようにして乾燥し、坪量１００ｇ／ｍ２の壁紙裏打ち用不織布を得た。
【００５４】
（実施例７）
実施例６の第２層のパルプ繊維、芯鞘状繊維状バインダー、コットンリンター、ＰＶＡ繊維を７０：０：２０：１０の比率に変えた以外は、実施例６と同様にして壁紙裏打ち用不織布を得た。
【００５５】
（実施例８）
実施例６の第２層のパルプ繊維、芯鞘状繊維状バインダー、コットンリンター、ＰＶＡ繊維を４５：１０：４０：５の比率に変えた以外は、実施例６と同様にして壁紙裏打ち用不織布を得た。
【００５６】
（実施例９）
実施例６の第２層のパルプ繊維、芯鞘状繊維状バインダー、コットンリンター、ＰＶＡ繊維を７９：１０：６：５の比率に変えた以外は、実施例６と同様にして壁紙裏打ち用不織布を得た。
【００５７】
（実施例１０）
実施例６の第２層のパルプ繊維、芯鞘状繊維状バインダー、コットンリンター、ＰＶＡ繊維を８２：１０：３：５の比率に変えた以外は、実施例６と同様にして壁紙裏打ち用不織布を得た。
【００５８】
（比較例３）
実施例６の第２層のパルプ繊維、芯鞘状繊維状バインダー、コットンリンター、ＰＶＡ繊維を８５：１０：０：５の比率に変えた以外は、実施例６と同様にして壁紙裏打ち用不織布を得た。
【００５９】
（比較例４）
実施例６の第２層のパルプ繊維、芯鞘状繊維状バインダー、帝人社製ポリエステル繊維（１．７デシテックス×５ｍｍ、バインダー性能を有しない有機繊維）、ＰＶＡ繊維を７５：１０：２０：５の比率に変えた以外は、実施例６と同様にして壁紙裏打ち用不織布を得た。
【００６０】
（比較例５）
実施例６の第２層のパルプ繊維、芯鞘状繊維状バインダー、コットンリンター、ＰＶＡ繊維を８０：０：２０：０の比率に変えた以外は、実施例６と同様にして壁紙裏打ち用不織布を得た。
【００６１】
（比較例６）
パルパー分散タンク中の水に５００ｍｌＣＳＦに叩解したＮＢＫＰ（パルプ繊維）を投入して１０分間混合分散した後、第一貯蔵タンクに送り、第１層用として一定量ずつ第一抄紙ヘッドに送り、坪量２０ｇ／ｍ２となるように第１層を先に抄造した。
【００６２】
別のパルパー分散タンク中の水に未叩解コットンリンター、芯鞘繊維状バインダー（商品名：メルティー４０８０、ユニチカ社製、２．２デシテックス×５ｍｍ）を９５：５の比率で投入して１０分間混合分散した後、第二貯蔵タンクに送り、第２層用として一定量ずつ第二抄紙ヘッドに送り、坪量８０ｇ／ｍ２となるように抄造する。先に抄造した第１層と第２層を湿紙の状態で抄合わせた後にプレスを行い、第１層表面がヤンキードライヤー面に当たるようにして乾燥し、坪量１００ｇ／ｍ２の壁紙裏打ち用不織布を得た。
【００６３】
（比較例７）
パルパー分散タンク中の水に未叩解コットンリンター、芯鞘繊維状バインダー（商品名：メルティー４０８０、ユニチカ社製、２．２デシテックス×５ｍｍ）を９５：５の比率で投入して１０分間混合分散した後、第一貯蔵タンクに送り、第３層用として一定量ずつ第一抄紙ヘッドに送り、坪量４０ｇ／ｍ２となるように第３層を先に抄造した。
【００６４】
別のパルパー分散タンク中の水に５００ｍｌＣＳＦに叩解したＮＢＫＰ（パルプ繊維）、繊維長１．２ｍｍのポリエチレン繊維を９０：１０の比率で投入して１０分間混合分散した後、第二貯蔵タンクに送り、第２層用として一定量ずつ第二抄紙ヘッドに送り、坪量４０ｇ／ｍ２となるように抄造する。先に抄造した第３層と第２層を湿紙の状態で抄合わせた後にプレスを行い、第３層表面がヤンキードライヤー面に当たるようにして乾燥し、坪量８０ｇ／ｍ２の２層の不織布を得た。
【００６５】
この２層の不織布の第２層面に、第１層として５００ｍｌＣＳＦに叩解したＮＢＫＰ（パルプ繊維）のみで抄造した坪量２０ｇ／ｍ２の紙をエチレン−酢酸ビニルエマルジョン接着剤（商品名：ボンドＳＰ８００、コニシ社製）を用いて貼り合わせて、坪量１００ｇ／ｍ２の壁紙裏打ち用不織布を得た。
【００６６】
（実施例１１）
顔料として二酸化チタン（商品名：Ｗ−１０、石原産業社製）、バインダーとしてアクリルエマルジョン（商品名：ボンコート（登録商標）ＭＡＴ−２００−Ｅ、ＤＩＣ社製）及びポリビニルアルコール（商品名：ＰＶＡ−１１０、クラレ社製）をそれぞれ１００：２０：５の比率で水に分散、混合し顔料塗工液を作製した。本塗工液をエアナイフ塗工装置にて実施例６の壁紙裏打ち用不織布の第２層面に乾燥質量で２５ｇ／ｍ２塗工後乾燥させ、第２層表面に顔料が付与されている壁紙裏打ち用不織布を得た。
【００６７】
（実施例１２）
顔料をカオリン（商品名：ニュークレイ、エンゲルハード社製）に変えた以外は、実施例１１と同様にして壁紙裏打ち用不織布を得た。
【００６８】
（パルプの叩解度）
ＪＩＳ  Ｐ  ８１２１に準じ、パルプのカナダ標準濾水度を測定した。
【００６９】
試験１（寸法安定性）
壁紙裏打ち用不織布を温度２０℃、湿度６５％ＲＨの環境下で２４時間以上調湿し、サンプルの横方向の長さ（原寸）を正確に測定する。このサンプルを温度２３℃の水中へ５分間浸した後、速やかにサンプルの長さを測定し、原寸に対する伸び率を求めた。０に近い程、寸法安定性がよい。従来の経験則より伸び率は０．６％以内が望ましく、最低でも１．０％以内が必要である。これらの結果を表１に示した。
【００７０】
試験２（毛羽立ち）
壁紙裏打ち用不織布を温度２３℃、湿度５０％ＲＨ環境下で２４時間調湿した後、ＭＤ方向３２ｃｍ×ＣＤ方向１５ｃｍとなるように裁断した。なお、サンプリングの際は紙面を擦らないように十分注意をして行った。ガラス板上に坪量１５０ｇ／ｍ２の上質紙２枚を敷き、クリップにて固定した。次に幅２５０ｍｍ×長さ１３０ｍｍ×厚さ１５ｍｍの金属直方体（重さ４００ｇ）にガーゼを４重に巻きつけ、上質紙面を２回擦りガーゼ面をならした。上質紙上に壁紙裏打ち用不織布を、ポリ塩化ビニル塗工面となる第２層を上にしてのせ、第２層表面を用意したガーゼを巻きつけた金属直方体にて、自重によりＭＤ方向に向かって１回擦った。壁紙裏打ち用不織布の向きを変え、先ほどとは逆方向に向かって１回擦った。この壁紙裏打ち用不織布の擦った場所に、アプリケーターを用い、塗工厚２００μｍの塩化ビニルペーストを塗工し、１４５℃の乾燥機中に１分間入れ、塩化ビニルペーストをゲル化させた。ゲル化したポリ塩化ビニル層面の中央部に５ｃｍ×１０ｃｍの切り抜いた型紙をのせ、その中に発生した突起物の数を計測した。結果は、同様にして作製したサンプル４枚の計測値の合計（２００ｃｍ２あたりの個数）で評価し、計測した突起物の数が２５個以下を「◎」、２６〜５０個を「○」、５１〜１５０個を「△」、１５１個以上を「×」と評価した。これらの結果を表１に示した。
【００７１】
試験３（ピール特性）
メチルセルロース系壁紙用粉末糊を５質量％濃度となるように水で希釈して十分撹拌した糊溶液を、壁紙裏打ち用不織布の第１層面にウェット塗工量が１５０ｇ／ｍ２になるように塗工し、厚さ１２．５ｍｍの準不燃石膏ボード（商品名：タイガーハイクリンボード、吉野石膏社製）に貼着し、１０日後に、幅５ｃｍ、長さ１０ｃｍの長方形に切れ目を入れて引き剥がし、剥がれた状態を観察した。石膏ボードと壁紙裏打ち用不織布の第１層面の間で綺麗に剥離できたものを「○」、石膏ボード表面に少量第１層面の一部が残るが全面剥離できたものを「△」、壁紙裏打ち用不織布の層間で剥離又は切れたものを「×」と評価した。これらの結果を表１に示した。
【００７２】
試験４（印刷適性）
グラビア印刷機を用いて第２層面に水性インキ（黒）で印刷し、印刷状態を観察し、◎〜×の評価を行った。結果を表１に示した。
◎：印刷状態が非常に良好
○：印刷状態が良好
△：僅かに印刷抜けが見られる
×：印刷抜けが多く使用できない
【００７３】
試験５（不透明度）
実施例６、１１及び１２の壁紙裏打ち用不織布の不透明度をＪＩＳ  Ｐ  ８１４９：２０００に準じて測定し、隠蔽性の評価を行った。壁紙裏打ち用不織布の不透明度は８４％以上が好ましい。より好ましくは８６％以上であり、隠蔽性が良好となる。不透明度が８４％未満の場合、壁紙メーカーにて改めて壁紙裏打ち用不織布に隠蔽性を付与する工程を省略することが可能となる。結果を表２に示した。
【００７４】
【表１】
0006266547.tif 000002
【００７５】
【表２】
0006266547.tif 000003
【００７６】
表１の結果から明らかなように、本発明の実施例１〜１０の壁紙裏打ち用不織布は寸法安定性、毛羽立ち、ピール特性、印刷適性の全てが良好であり、壁紙裏打ち用として有用に活用できる。さらに実施例１１及び１２は、第２層表面に顔料を付与していることから不透明度が高く、石膏ボードやコンクリート等の壁面の透けを防止できる。比較例１及び２は、壁面に接する第１層に繊維状バインダーを配合していないため、ピール特性が悪かった。比較例３及び４は、第２層にコットンリンターを配合していないため、印刷適性が悪かった。比較例５は、第２層に繊維状バインダーを配合していないため、毛羽立ちが悪かった。比較例６は、第２層にコットンリンターを９５質量％配合しているために印刷適性が非常に良好であったが、第１層に繊維状バインダーを配合していないため、ピール特性が悪かった。比較例７は、３層構造で第３層にコットンリンターを９５質量％配合しているために、印刷適性が非常に良好であったが、第１層に繊維状バインダーを配合していないためピール特性が悪かった。
【００７７】
実施例５の壁紙裏打ち用不織布は、寸法安定性、毛羽立ち、ピール特性、印刷適性の試験結果は良好であったが、試験３において、糊溶液を塗工した際に、糊溶液が浸透し易い傾向が確認された。実施例７と実施例６を比較すると、繊維状バインダーとしてＰＶＡ繊維を多く用いた実施例７の方が、毛羽立ちの抑制効果が高いことが確認された。
【産業上の利用可能性】
【００７８】
本発明の活用例として、寸法安定性が良好でピール特性を有し、印刷適性やコーティング適性を有する壁紙等が挙げられる。
【図１】
0006266547.tif 000004
【図２】
0006266547.tif 000005